(57)【要約】      （修正有）【課題】板状のアルミニウム合金部材の端部同士を摩擦攪拌接合により接合し、接合表面または接合裏面に陽極酸化皮膜を形成するために用いられるアルミニウム合金部材において、接合部相当部分での第二相粒子の偏った分散に起因する陽極酸化皮膜の色調差を解消する。【解決手段】Ｍｇ：０．３〜１．５％（質量％、以下同じ）、Ｓｉ：０．２〜１．２％、Ｃｕ：０．５％以下、Ｆｅ：０．２％以下、残部Ａｌおよび不可避的不純物からなる組成を有し、マトリックス中に分散する第二相粒子のうち、粒径（円相当直径）が１μｍを超えるＦｅ含有第二相粒子の平均粒径が５μｍ以下であることを特徴とする。【選択図】なし【特許請求の範囲】
【請求項１】
板状のアルミニウム合金部材の端部同士を摩擦攪拌接合により接合し、接合表面または接合裏面に陽極酸化皮膜を形成するために用いられるアルミニウム合金部材であって、Ｍｇ：０．３〜１．５％（質量％、以下同じ）、Ｓｉ：０．２〜１．２％、Ｃｕ：０．５％以下、Ｆｅ：０．２％以下、残部Ａｌおよび不可避的不純物からなる組成を有し、マトリックス中に分散する第二相粒子のうち、粒径（粒径とは円相当直径をいう、以下同じ）が１μｍを超えるＦｅ含有第二相粒子の平均粒径が５μｍ以下であることを特徴とするアルミニウム合金部材。
【請求項２】
前記１μｍを超える粒径のＦｅ含有第二相粒子が１００００個／ｍｍ２以下で分散することを特徴とする請求項１記載のアルミニウム合金部材。
【発明の詳細な説明】
【技術分野】
【０００１】
本発明は、板状のアルミニウム合金部材の端部同士を摩擦攪拌接合により接合し、接合表面または接合裏面に陽極酸化皮膜を形成するために用いられるアルミニウム合金部材、とくに車両用ホイールや筺体の製造に供されるアルミニウム合金部材に関する。
【背景技術】
【０００２】
車両用ホイールや筺体の多くは、その軽量性からアルミニウム合金部材により形成されている。例えば車両用ホイールの製造は、板状のアルミニウム合金部材を円筒状に曲成して、その端部同士を突き合わせて摩擦撹拌接合により一体に接合して円筒状とし、さらに、両端をフレア加工によって成形することによって行われ、接合部の反対の面を意匠面とし、意匠面の耐食性や耐摩耗性を向上させるために陽極酸化処理による皮膜を形成する。
【０００３】
また、筺体の製造は、アルミニウム合金部材からなる側材と蓋材とを摩擦撹拌接合により一体に接合し、一体に接合した側材と蓋材とを接合部も含めて接合部側の表面を平滑に面削することにより行われ、耐食性や耐摩耗性を向上させるために陽極酸化処理による皮膜を形成し意匠面とする。
【０００４】
上記のように製造された車両用ホイールや筺体においては、陽極酸化処理による皮膜を形成した意匠面で、摩擦撹拌接合による接合部に対応する部分（接合部とその近傍部を含む部分）とその他の部分（母材部）との間で結晶粒径の相違に起因して陽極酸化皮膜に色調差が発生することがあり、この問題を解決すために、熱処理を施して結晶粒径の均一化を図ることが提案されているが、熱処理によって結晶粒径の均一化を図っても、アルミニウム合金部材の上記陽極酸化皮膜の色調差は必ずしも十分に改善されない場合が少なくない。
【先行技術文献】
【特許文献】
【０００５】
【特許文献１】特開２００３−２２５７８０号公報
【特許文献２】特開２００３−２３０９７０号公報
【発明の概要】
【発明が解決しようとする課題】
【０００６】
発明者らは、アルミニウム合金部材の上記陽極酸化皮膜の色調差の問題を解明するために、アルミニウム合金部材の摩擦撹拌接合による接合部と接合部以外の部分とにおける断面ミクロ組織を詳細に比較検討した結果、接合部においては、回転ピンによる撹拌によって粗大なＡｌ−Ｆｅ系およびＡｌ−Ｆｅ−Ｓｉ系からなる第二相粒子は微細に粉砕されるので、粒径（粒径とは円相当直径という、以下同じ）が１μｍを超える第二相粒子は減少し、平均粒径５μｍ以上の第二相粒子もほとんど見出すことができない。
【０００７】
しかしながら、表面を平滑に面削しあるいは成形した前記意匠面においては、接合部とその近傍部を含む部分（以下、接合部相当部分）とそれ以外の部分とを比較検討すると、接合部相当部分では粗大な第二相粒子も含めた第二相粒子が偏って分散していることが見出された。このような接合部相当部分における偏って分散する第二相粒子は、エッチングによるピット形成の変化が大きくなるので、陽極酸化皮膜の色調差として認識されるものと認められ、該色調差を解消するためには、アルミニウム合金部材中の第二相粒子の分散を適切に制御する必要があることが見出された。
【０００８】
本発明は、上記の知見に基づいてなされたものであり、その目的は、板状のアルミニウム合金部材の端部同士を摩擦攪拌接合により接合し、接合表面または接合裏面に陽極酸化皮膜を形成するために用いられるアルミニウム合金部材において、接合部相当部分での第二相粒子の偏った分散に起因する陽極酸化皮膜の色調差を解消することにある。
【課題を解決するための手段】
【０００９】
上記の目的を達成するための請求項１によるアルミニウム合金部材は、板状のアルミニウム合金部材の端部同士を摩擦攪拌接合により接合し、接合表面または接合裏面に陽極酸化皮膜を形成するために用いられるアルミニウム合金部材であって、Ｍｇ：０．３〜１．５％（質量％、以下同じ）、Ｓｉ：０．２〜１．２％、Ｃｕ：０．５％以下、Ｆｅ：０．２％以下、残部Ａｌおよび不可避的不純物からなる組成を有し、マトリックス中に分散する第二相粒子のうち、粒径が１μｍを超えるＦｅ含有第二相粒子の平均粒径が５μｍ以下であることを特徴とする。なお、接合表面とは、摩擦攪拌接合において回転ピンが挿入される接合面側をいい、接合裏面とは、接合面側と反対面側をいう。
【００１０】
請求項２によるアルミニウム合金部材は、請求項１において、前記１μｍを超える粒径のＦｅ含有第二相粒子が１００００個／ｍｍ２以下で分散することを特徴とする。
【発明の効果】
【００１１】
本発明によるアルミニウム合金部材においては、摩擦攪拌接合による接合後、接合面側あるいはその反対面側に陽極酸化皮膜を形成した場合、Ｆｅ含有第二相粒子の偏った分散が抑制されるため、接合部相当部分とそれ以外の部分との間でのエッチングによるピット形成の変化が小さくなり、Ｆｅ含有第二相粒子の偏った分散に起因する陽極酸化皮膜の色調差が解消されて均一な陽極酸化皮膜を形成することができ、アルミニウム合金部材による車両用ホイールや筺体などの製品の品質向上を図ることができる。
【発明を実施するための形態】
【００１２】
本発明のアルミニウム合金部材における合金成分の意義および限定理由について説明すると、Ｍｇは、Ｍｇ−Ｓｉ系化合物による析出硬化により、車両用ホイールや筺体の強度の調整に寄与する。好ましい含有量は０．３〜１．５％の範囲であり、０．３％未満では強度が十分でなく、１．５％を超えると強度が高すぎて成形が難しくなる。より好ましくは、強度の確保と成形の容易性との兼ね合いを考慮して０．４〜１．２％、さらに好ましくは０．５〜１．２％とする。
【００１３】
Ｓｉは、Ｍｇ−Ｓｉ系化合物の析出硬化により、強度の調整に寄与する。好ましい含有量は０．２〜１．２％の範囲であり、０．２％未満では強度が十分でなく、１．２％を超えると強度が高すぎて成形が難しくなる。より好ましくは、強度の確保と成形の容易性との兼ね合いを考慮して０．３〜１．０％、さらに好ましくは０．４〜０．９％とする。
【００１４】
Ｃｕは、陽極酸化処理後の皮膜全体の色調を均質にするために寄与する。好ましい含有量は０．５％以下の範囲であり、０．５％を超えると陽極酸化処理後の皮膜がＡｌ−Ｍｇ−Ｓｉ−Ｃｕ系の微細析出物の影響により混濁し易くなる。より好ましくは０．４％以下とする。
【００１５】
Ｆｅは、Ａｌ−Ｆｅ系およびＡｌ−Ｆｅ−Ｓｉ系からなる第二相粒子を形成するもので、Ｆｅの含有量が０．２％を超えると、平均粒径が５μｍを超える粗大なＡｌ−Ｆｅ系およびＡｌ−Ｆｅ−Ｓｉ系の第二相粒子が形成され易くなる。摩擦撹拌接合において、接合部では攪拌により粗大なＦｅ含有第二相粒子は優先的に粉砕されるが、接合部の近傍部を含む前記接合部相当部分においては、摩擦撹拌接合の撹拌により粗大なものも含めたＦｅ含有第二相粒子は偏って分散することとなり、陽極酸化皮膜の色調差の原因となる。従って、好ましいＦｅの含有量は０．２％以下とする。Ｆｅのより好ましい含有量は０．１５％以下とする。
【００１６】
また、本発明のアルミニウム合金部材においては、粒径が１μｍを超えるＦｅ含有第二相粒子が１００００個／ｍｍ２以下で分散するのが好ましい。
【００１７】
本発明においては、アルミニウム合金部材中に分散する粒径が１μｍを超えるＦｅ含有第二相粒子を少なくすることにより、摩擦撹拌接合の接合部相当部分においてもＦｅ含有第二相粒子の分散を最小限にすることができる。その結果、エッチングによるピット形成の変化は小さくなり、陽極酸化皮膜の色調差を確実に解消することができる。粒径１μｍ以下のＦｅ含有第二相粒子は陽極酸化皮膜の色調差には影響しないので、本発明においてはマトリックス中に分散していても構わない。
【００１８】
粒径が１μｍを超えるＦｅ含有第二相粒子の分散密度が１００００個／ｍｍ２を超えると、摩擦撹拌接合の接合部相当部分におけるＦｅ含有第二相粒子の分散はその他の部分と比較して多く偏ったものとなり、そのため、エッチングによるピット形成の変化は大きくなって皮膜に色調差が発生する。本発明においては、接合部相当部分におけるＦｅ含有第二相粒子の偏った分散を防止するために、粒径が１μｍを超えるＦｅ含有第二相粒子の分散密度を１００００個／ｍｍ２以下とし、Ｆｅ含有第二相粒子自体の存在を少なくする。
【００１９】
本発明においては、Ｆｅ含有第二相粒子を形成するＦｅの含有量を特定するとともに、Ｆｅ含有第二相粒子の粒径を制御し、またその分散密度を制御することを特徴とする。Ｆｅ含有第二相粒子の粒径およびその分散密度を制御する方法としては、鋳造時の冷却速度を０．１℃／秒以上、好ましくは１℃／秒以上、均質化処理温度を４５０℃以上、好ましくは５００℃以上で融点以下、均質化処理時間を１時間以上、好ましくは５時間以上、熱間加工時の加工度を９０％以上（押出比１０以上）、好ましくは９５％以上（押出比２０以上）に制御するのが好ましい。なお、ここで加工度は、｛（加工前断面積−加工後断面積）／（加工前断面積）｝×１００、圧延であれば｛（加工前板厚−加工後板厚）／（加工前板厚）｝×１００で計算される値であり、押出比は、加工前断面積／加工後断面積で計算される値である。
【実施例】
【００２０】
以下、本発明の実施例を比較例と対比して説明し、その効果を実証する。なお、これらの実施例は本発明の一実施態様を示すものであり、本発明はこれらに限定されない。
【００２１】
実施例１、比較例１
表１に示す組成を有するアルミニウム合金（Ａ〜Ｃ）を半連続鋳造により２００ｍｍφのビレットに造塊した。鋳造時の冷却速度はビレット中央部と表層部でバラツキはあるが、概ね１〜３℃／秒であった。得られた２００ｍｍφのビレットを５５０℃の温度で１２時間の保持時間による均質化処理を行った後、そのままの温度で熱間押出を行って、厚さ１０ｍｍ、幅１００ｍｍのフラットバー状に成形し（加工度９６．８％、押出比３１．４）、自然時効によりＴ４調質とした。さらに、切削により厚さ３ｍｍ、幅９０ｍｍ、長さ１５０ｍｍの板を２枚作製し、長手方向を突合わせて、突合せ部を摩擦撹拌接合した。ツールの回転数は５００ｒｐｍ、接合速度は８００ｍｍ／分、ツールの直径は７ｍｍ、回転ピンの直径は３ｍｍとした。なお、合金ＣはＦｅの含有量が本発明の上限値を僅かに外れる６０６３材である。
【００２２】
【表１】
2014074200.tif 000002
【００２３】
得られた接合材について、接合部を含めた接合面をフライス盤による面削を行って表層を０．５ｍｍ削除した後、ショットブラストにより粗面化仕上げを行って試験材とし、各試験材について、接合表面に硫酸による陽極酸化処理により１０μｍ厚さの陽極酸化皮膜を形成した。
【００２４】
陽極酸化皮膜形成後、本発明に従う試験材１（合金Ａ）、試験材２（合金Ｂ）においては、接合部相当部分とそれ以外の部分との間で陽極酸化皮膜の色調差は認められず、本願発明の効果が確認された。これに対して、試験材３（合金Ｃ）においては、接合部相当部分とそれ以外の部分との間で色調差が認められた。
【００２５】
試験材１（合金Ａ）、試験材２（合金Ｂ）、試験材３（合金Ｃ）について、接合部相当部分とそれ以外の部分とにおける０．５ｍｍ面削後の表面ミクロ組織を観察した。ミクロ組織はバフ研磨および５％フッ酸でエッチングした後、光学顕微鏡で４００倍に拡大し、画像解析により、１μｍピッチで１μｍ超えの各粒径での１ｍｍ２当りの分布数を測定した。
【００２６】
測定結果によれば、本発明に従う試験材１（合金Ａ）、試験材２（合金Ｂ）については、Ｆｅ含有第二相粒子が、接合部相当部分においてそれ以外の部分と比較しても偏ることなく均一に分散しており、試験材１（合金Ａ）では、Ｆｅ含有第二相粒子の最大平均粒径が２μｍ、粒径が１μｍを超えるＦｅ含有第二相粒子の分散密度が３２６０個／ｍｍ２であり、試験材２（合金Ｂ）では、Ｆｅ含有第二相粒子の最大平均粒径が４μｍ、粒径が１μｍを超えるＦｅ含有第二相粒子の分散密度が５７８０個／ｍｍ２であった。
【００２７】
これに対して、試験材３（合金Ｃ）については、Ｆｅ含有第二相粒子が、接合部相当部分においてそれ以外の部分と比較して偏って分散しており、Ｆｅ含有第二相粒子の最大平均粒径は７μｍ、粒径が１μｍを超えるＦｅ含有第二相粒子の分散密度は８３６０個／ｍｍ２であることが確認された。
【００２８】
実施例２、比較例２
表２に示す組成を有するアルミニウム合金（Ｄ〜Ｅ）を半連続鋳造により造塊し、実施例１と同じ方法により、Ｔ４調質材とし、切削により厚さ３ｍｍ、幅９０ｍｍ、長さ１５０ｍｍの板を２枚作製し、長手方向を突合わせて、突合せ部を摩擦撹拌接合した。
【００２９】
【表２】
2014074200.tif 000003
【００３０】
得られた接合材について、実施例１と同様、接合部を含めた接合面をフライス盤による面削を行って表層を０．５ｍｍ削除した後、ショットブラストにより粗面化仕上げを行って試験材とし、各試験材について、接合表面に硫酸による陽極酸化処理により１０μｍ厚さの陽極酸化皮膜を形成した。
【００３１】
陽極酸化皮膜形成後、本発明に従う試験材４（合金Ｄ）においては、接合部相当部分とそれ以外の部分との間で陽極酸化皮膜の色調差は認められず、筋模様も観察されなかった。また、Ｆｅ含有第二相粒子の最大平均粒径は３μｍ、粒径が１μｍを超えるＦｅ含有第二相粒子の分散密度は４１９０個／ｍｍ２であった。
【００３２】
これに対して、試験材５（合金Ｅ）においては、陽極酸化処理後に接合部相当部分に色調差が認められ、接合部相当部分ではそれ以外の部分と比較してＦｅ含有第二相粒子は偏って分散しており、Ｆｅ含有第二相粒子の最大平均粒径は８μｍ、粒径が１μｍを超えるＦｅ含有第二相粒子の分散密度は１４３２０個／ｍｍ２であった。